(57)【特許請求の範囲】
【請求項１】
ハロゲン化銀乳剤層を有する支持体を含んでなる高コントラスト写真材料であって、
当該材料は、成核剤を含まず、銀：ゼラチン比が１より大きく、前記乳剤層は分光増感されている粒子を含み、そして
当該材料は、前記乳剤層もしくは隣接する親水性コロイド層に濃度増強アミン化合物を含有し、
前記分光増感されたハロゲン化銀粒子は、特定の波長領域の輻射線に対し増感された一つの粒子集団、及び異なる波長領域の輻射線に対し増感された一つ以上の追加の粒子集団を含んでなり、
前記濃度増強アミン化合物の存在下で、前記異なる分光増感された粒子の共現像によって、前記分光増感された乳剤粒子に形成される画像の増強を可能にすることを特徴とする写真材料。
【発明の詳細な説明】
【０００１】
【発明の属する技術分野】
本発明は、高コントラスト写真用ハロゲン化銀材料、特に、グラフィックアーツフィルムとして有用な材料に関する。
【０００２】
【従来の技術】
何年にもわたり、グラフィックアーツ及び印刷工業の分野に必要な非常に高コントラストの写真画像は、感染現像として知られている処理により、ハイドロキノン、低亜硫酸塩、「リス」現像液中で、「リス」乳剤（通常、塩化物含有率が高い）を現像することにより得られており、高コントラストが達成されている。しかし、そのような低亜硫酸現像液は、本来的に不安定であり、特に、機械処理には適していない。
【０００３】
グラフィックアーツ材料の機械処理は、３より低い、典型的にはおおよそ２の足（低スケール）コントラスト、良好な処理ラチチュード及び良好な処理安定性を有するいわゆる「迅速アクセス」高コントラスト材料を用いて達成された。そのような材料は使用が簡単であるが、それは、ドット品質の著しい低下の犠牲によってである。従って、これらの材料は、最高のドット品質を必要とするユーザーには適さない。しかし、これらの材料は、十分に受け入れられ、広範に用いられ、そして以下に記載する有核生成物と一緒に通常用いられる。
【０００４】
リス処理を用いて得ることができる高画像品質を達成し、さらにそのプロセスの安定性を高めるために、成核剤、例えば、ヒドラジドを含有する乳剤が用いられており、通常量の亜硫酸塩、ハイドロキノン、そしてたぶんメトールもしくはピラゾリドンを含有する高ｐＨ（約ｐＨ１１．５）現像液で処理されている。
この分野での更なる改良は、コントラストブースター、例えば、米国特許第５，３１６，８８９号明細書に記載されているブースターの一つ、もしくは米国特許第４，９４７，３５４号明細書に記載されているアミンブースターを一緒に用いる低ｐＨでヒドラジド活性を用いる、より低いｐＨプロセス（１１より低いｐＨ）の導入である。そのような材料に使用するために提案されているヒドラジド類は、例えば、米国特許第４，２７８，７４８号、同４，０３１，１２７号、同４，０３０，９２５号、及び同４，３２３，６４３号並びに欧州特許第０，３３３，４３５号各明細書に記載されている。
【０００５】
プロセス感受性が、迅速アクセス処理において得られるものよりも実質的にさらに悪くなるので、成核剤、例えば、ヒドラジドを導入して用いることは理想的でない。これは、核生成が、２相プロセスであり、初期のスロー導入プロセスの後に、全ての銀が消費されるかもしくはコーティングが現像液から除かれるまで継続する迅速感染現像が続き、現像時間及び処理活性を非常に正確にコントロールしなければならないからである。さらに、核生成のメカニズムは、露光された画像の大きさを増加させる化学的な画像広がりを生じさせ、「ペッパーカブリ」（pepper fog）として知られる自然発生的な濃度領域を生じる場合がある。
【０００６】
「共現像（co-development）」［The Journal of Photographic Science(1973) 23 6］の感染処理現象は、潜像を有しない未露光ハロゲン化銀粒子が、カブらされる現像粒子の近傍にある場合に、現像する傾向であるとして定義されている。報告されている共現像の範囲は、興味ある所見であるというだけで、これを行うには不十分であった。
【０００７】
しかし、我々の未公開の同時継続中の欧州特許出願第９６２０２２０４．２号明細書に開示されているように、像様露光されたハロゲン化銀層が、分光増感されたハロゲン化銀粒子と分光増感されてないハロゲン化銀粒子の両方を有し、高い銀：ゼラチン比を有し、そして適切なアミンを含有する場合、実質的な濃度利得を与える共現像効果によってその濃度を高めることができ、成核剤を含有しない高コントラスト材料の製造を可能にする。
【０００８】
特定の波長領域の輻射線に対し増感された粒子集団及び異なる波長領域の輻射線に対し分光増感された一種以上の粒子集団を含んでなる分光増感されたハロゲン化銀粒子を有するハロゲン化銀層を用いて、同じ効果を達成できることが見出された。さらに、当該ハロゲン化銀層は、複数の波長の輻射線に対して有効に応答することができる。
【０００９】
【発明が解決しようとする課題】
本発明の目的は、いくつかの異なる波長の露光装置で露光でき、成核剤を含まず、そしてより少ない銀、ゼラチン及び増感色素を用いて、改良されたコントラスト／像品質、少ない色素レイダウンによるより少ない色素汚染及びコスト低減を得る改良された高コントラストハロゲン化銀写真材料を提供する。
【００１０】
【課題を解決するための手段】
本発明に従うと、ハロゲン化銀乳剤層を有する支持体を含んでなる高コントラスト写真材料であって、
当該材料は、成核剤を含まず、銀：ゼラチン比が１より大きく、前記乳剤層は分光増感されている粒子を含み、そして
当該材料は、前記乳剤層もしくは隣接する親水性コロイド層に濃度増強アミン化合物を含有し、
前記分光増感されたハロゲン化銀粒子は、特定の波長領域の輻射線に対し増感された一つの粒子集団、及び異なる波長領域の輻射線に対し増感された一つ以上の追加の粒子集団を含んでなることを特徴とする写真材料を提供する。
【００１１】
銀：ゼラチン比の好ましい範囲は、１〜５、より好ましくは、１．５〜３．５、特に好ましくは、２〜３である。
本発明は、アミン濃度増強剤の存在下での異なる分光増感粒子の共現像によって、分光増感された乳剤粒子に形成される画像の増強を可能にする。これにより、全ての画像形成粒子がその特定の色素で分光増感される必要がない場合に、その特定の増感色素の量を少なくすることができる。
【００１２】
ハロゲン化銀粒子のわずかな部分だけが、特定の色素で分光増感されるので、塗布される色素量の実質的な減少により、後処理色素汚染が減少し、製造コストが低下する。
しかし、分光増感される乳剤粒子（だけ）に実質的に多くの色素量を用いることによって、後処理色素汚染無しに、より高い製品スピードを可能にする。
【００１３】
ヒドラジンタイプの核生成現像に見られる増強と異なり、本発明の増強プロセスは、現行の迅速アクセス材料と比べて、改良されたコントラストと画像品質を与えると同時に、ユーザーに必要な性能、即ち、低いプロセス感受性、化学的な画像広がりが無い、そしてペッパーカブリがゼロを可能にする。
さらに、本発明は、これもまた低プロセス感受性を提供する安定な現像液の使用を可能にする。
【００１４】
同じ塗布層に異なる分光感度の複数の乳剤集団を含めることができ、一つの乳剤部分の露光が乳剤部分全ての現像を生じるので、シングルユースフィルムよりも多くない銀を用いる複数波長感受性製品の製造を可能にする。
複数波長、マルチユース製品は、より大きな製造実施規模並びに材料及び在庫減少を通じて製造コスト利点を生じる。特に、マルチユースフィルムは、ダイアグラミング（diagramming ）の廃棄物を低減させるので大切である。親ロールからカットされる必要がある特定の大きさのカスタマーロールは、多くの廃棄物を生じるか、特定の製品用途のために特別な幅を塗布する必要があることが多い。マルチユースフィルムは、この廃棄物を、他の用途及び可能な最も幅の広いウェブ幅に塗布するコーティングトラックに再使用することができる。
【００１５】
【発明の実施の形態】
濃度増強アミン化合物は、分光増感されたハロゲン化粒子及び分光増感されていないハロゲン化銀粒子の両方を含有するハロゲン化銀材料に導入した場合に、その製品のために意図した現像条件下で得られるよりも高い濃度を生じるアミン類である。
【００１６】
本発明の一つの態様では、当該アミン濃度増強剤は、少なくとも一つの二級もしくは三級アミノ基を含み、そして少なくとも１、好ましくは少なくとも３、最も好ましくは少なくとも４のｎ−オクタノール／水分配係数（ｌｏｇＰ）を有するアミン化合物である。
ｌｏｇＰは、次式により定義される：
【００１７】
【数１】
0004008554.tif 000002
【００１８】
（式中、Ｘは、アミン化合物の濃度である）
好ましくは、そのようなアミン化合物は、その構造内部に、少なくとも三つの反復エチレンオキシ単位を含む。そのような化合物の例は、米国特許第４，９７５，３５４号明細書に記載されている。当該エチレンオキシ単位が三級アミノ基の窒素原子に直接に結合されていることが好ましい。
【００１９】
本発明に用いることができるアミン化合物の範囲に含まれるものは、モノアミン類、ジアミン類及びポリアミン類である。これらは、脂肪族アミン類となることができ、又は芳香族もしくは複素環部分を含むことができる。このアミン類に存在する脂肪族基、芳香族基及び複素環式基は、置換もしくは未置換の基であっても良い。好ましくは、このアミン化合物は、少なくとも炭素数２０の化合物である。
【００２０】
一つの態様では、濃度増強アミン化合物は一般式Ｉ：
Ｙ（（Ｘ）n −Ａ−Ｂ）m 
（式中、Ｙは、ハロゲン化銀に吸着する基であり、
Ｘは、水素、炭素、窒素及びイオウ原子から構成される二価の結合基であり、
Ａは、二価の結合基であり、
Ｂは、置換されていてもよいアミン基、窒素含有複素環式基のアンモニウム基であり、
ｍは、１、２もしくは３であり、そして
ｎは、０もしくは１である）
又は、次の一般式ＩＩ：
【００２１】
【化１】
0004008554.tif 000003
【００２２】
（式中、Ｒ1 及びＲ2 は、それぞれ水素もしくは脂肪族基、又はＲ1 及びＲ2 は一緒になって環であってもよく、
Ｒ3 は、二価の脂肪族基であり、
Ｘは、ヘテロ原子として少なくとも一つの窒素、酸素もしくはイオウ原子を有する二価の複素環であり、
ｎは、０もしくは１であり、そして
Ｍは、水素又はアルカリ金属原子、アルカリ土類金属原子、第四級アンモニウム、第四級ホスホニウム原子もしくはアミジノ基であり、
Ｍが一価原子もしくは基であるとき、ｘは１であり、Ｍが二価原子もしくは基であるときは、ｘは０．５である）
を有する。このアミン化合物は付加塩の形態にもなることができる。そのような化合物の例は、米国特許第５，３１６，８８９号明細書に記載されている。
【００２３】
増感色素は、次の一般式の一つを有することができる：
本発明の目的に好ましいアミン化合物は、少なくとも３の分配係数を有しかつ次式ＩＩＩ：
【００２４】
【化２】
0004008554.tif 000004
【００２５】
（式中、
ｎは、３〜５０、より好ましくは１０〜５０の整数であり、
Ｒ4 、Ｒ5 、Ｒ6 、及びＲ7 は、独立して、炭素数１〜８のアルキル基であり、Ｒ4 及びＲ5 は一緒になって、複素環を完成するのに必要な原子団を表わし、Ｒ6 及びＲ7 は一緒になって、複素環を完成するのに必要な原子団を表わす）
を有するビス−三級アミン類である。
【００２６】
アミン化合物のもう一つの好ましい基は、少なくとも３の分配係数を有しかつ次式ＩＶ：
【００２７】
【化３】
0004008554.tif 000005
【００２８】
（式中、
ｎは、３〜５０、より好ましくは１０〜５０の整数であり、
Ｒは、独立して、直鎖もしくは分枝鎖の、置換もしくは未置換である少なくとも炭素数４のアルキル基である）
を有するビス−二級アミン類である。
【００２９】
特定のアミン化合物が、欧州特許第０，３６４，１６６号明細書に掲げられている。
アミン化合物を写真材料に導入する場合、１〜１０００ｍｇ／ｍ2 、好ましくは、１０〜５００ｍｇ／ｍ2 、特に好ましくは、２０〜２００ｍｇ／ｍ2 の量を用いることができる。
【００３０】
当該写真材料それ自体よりもむしろ当該材料を処理するのに用いられる現像液中にこのアミン化合物を配置することができる。
分光増感粒子は、臭ヨウ化銀、塩臭ヨウ化銀、臭化銀、塩臭化銀、塩ヨウ化銀もしくは塩化銀となることができる。
分光増感された粒子に追加して、ハロゲン化銀乳剤層は分光増感されていないハロゲン化銀粒子を含有してもよい。この非分光増感粒子は、臭ヨウ化銀、塩ヨウ化銀、塩臭ヨウ化銀、臭化銀、塩臭化銀、もしくは塩化銀となることができる。
【００３１】
両方のタイプの粒子も、またドーパントを含有してもよ。以下、さらに詳しく説明する。
分光増感及び非分光増感粒子の双方とも、少なくとも５０モル％塩化銀、好ましくは５０〜９０モル％塩化銀を含んでなることが好ましい。
潜像生成粒子及び非潜像生成粒子の大きさは、好ましくは、それぞれ独立に、等価円直径で、０．０５〜１．０μｍ、好ましくは０．０５〜０．５μｍ、最も好ましくは、０．０５〜０．３５μｍの範囲である。乳剤層中の各粒子集団は、粒径もしくは形態に関して、同じであってもよく異なっていてもよい。
【００３２】
本発明の一つの形態では、非分光増感粒子の粒径は、分光増感粒子よりも小さい。なぜなら、小さな粒子の被覆力がより大きいので、必要とされる濃度が、より少ないハロゲン化銀を用いて得られる。即ち、全体に塗布される銀レイダウンの削減を達成できる。
グラフィックアーツの分野で知られているように、ハロゲン化銀粒子を、ロジウム、ルテニウム、イリジウムもしくは他の第VIII族金属を、単独もしくは組み合せて用いてドープすることができる。この粒子は、単分散体もしくは多分散体となることができる。
【００３３】
好ましくは、このハロゲン化銀粒子を、銀１モル当り１０-9〜１０-3、好ましくは、１０-6〜１０-3モル金属の範囲のレベルで、一種類以上の第VIII族金属を用いてドープする。好ましい第VIII族金属は、ロジウム及び／もしくはイリジウムである。
グラフィックアーツ製品に追加して、本発明の材料は、中庸のコントラストを必要とする黒白非グラフィックアーツ写真材料、例えば、マイクロフィルム及びＸ線製品となることができる。
【００３４】
使用する乳剤及びそれ等に加える添加剤、バインダー、親水性コロイド、支持体等は、リサーチディスクロージャー（Research Disclosure ）, Item 36544, (1994 年9 月),（Kenneth Mason Publications, Emsworth, Hants, United Kingdom によって出版、以下、リサーチディスクロージャーという）に記載されているようなものとなることができる。
【００３５】
本発明の写真材料は、また、ビニルポリマーもしくはコポリマーも含有することができるコーティングの最後の層として配置される（支持体から最も遠い）スーパーコート親水性コロイド層も有することができる。それは、いくつかの形態の艶消し剤を含有してもよい。
前記ビニルポリマー及びコポリマーは、好ましくは、アクリルポリマーであり、好ましくは、一種以上の、アルキル又は置換されたアルキルのアクリレート類もしくはメタクリレート類、アルキル又は置換されたアルキルのアクリルアミド類もしくはアクリレート類、又はスルホン酸基含有アクリレート類及びアクリルアミド類に由来する単位を有する。
【００３６】
当該乳剤層は、好ましくは、各乳剤が他とは異なる分光感度を有するように複数の色素を用いて複数の乳剤を色素増感して、これらの分光増感乳剤を組み合わせることによって作成される。必要に応じて、乳剤を非分光増感乳剤と組み合わせることができる。好ましくは、前記の分光増感粒子から脱着されないように分光増感色素を選択する。配合後直ちに塗布することができるが、この配合乳剤は、コーティング温度で一般的に少なくとも２０分間は安定であるのでその必要はない。
【００３７】
第一の成分が、正規の、即ち、総銀レイダウンの１０〜９０重量％、好ましくは、３０〜５０重量％の範囲で塗布される化学増感及び分光増感された成分である「コーザー（causer）」乳剤である場合に、二種類の乳剤成分を用いることができる。第二の「レシーバー」乳剤成分の要件は、それがクリーンであること、即ち、カブリがなく、増強された共現像プロセスで現像可能であることである。
【００３８】
また、本発明によって可能となるより少ない色素レイダウンは、低補充速度のもとで実施するように設計されている系では、特に有利である。正常な補充速度（一般的に、３００〜６００ｍＬ／ｍ2 ）の下では、溶液中に放出された蓄積した色素生成物を持ち出すのに十分なオーバーフローがある。これらの色素生成物が試薬によって漂白されなければ、低補充（３００ｍＬ／ｍ2 以下）では、残留色素が受け入れられない量まで蓄積し、処理される材料に色素汚染を生じる。本発明は、通常量の色素の必要性を除くことによって、この問題を効果的に除去するかもしくは低減する。特定の分光感度よりなる少量の銀部分を含有すると、ドット再現の直線性の改善を生じることができる場合が多い。
【００３９】
特定の分光増感が、コーティングの他の乳剤成分に必要でない化合物を用いることを必要とする場合、これらの化合物のレイダウンを減らしてもよい。この低減によってコストが削減される。これらの化合物は、さらに望ましくない特性、例えば、高ＵＶＤimを有する場合があり、それらの影響も低減される。
分光増感されない乳剤のスピードは、塗布された製品の最終的な写真スピードに対しては重要でないので、この乳剤は、化学増感を必要とせず、従ってこの成分の製造は、製造プロセスのわずかな工程しか必要とせず、厳しい品質管理は必要でなく、製造性及びコスト的に有利である。
【００４０】
当該材料の最大濃度は、本来潜像形成粒子に依存しないので、本発明は、標準の高コントラストコーティングに用いられるものを超える粒径の画像形成乳剤を、全体的な銀レイダウンを増加する必要無しに用いることができる。
増感色素は、リサーチディスクロージャー、セクションVAに記載される写真用増感色素のいずれにもなることができる。
【００４１】
本発明の写真材料は、特定の露光輻射線、例えば、レーザー光に対して感受性を有する乳剤部分のみが、露光されるが、その現像が、他の分光増感部分由来の隣接する未露光粒子の露光の引き金となるような複数の最適に分光増感された部分を提供することによって、複数の波長の光に有効に応答できる。これによって、塗布された銀全ての使用、及び別の露光装置、例えば、レーザー露光装置での当該フィルムの使用を非常に有効にする。生じる画像は、よりシャープなドット及びエッジを有し、コントラストが高い。
【００４２】
本発明の写真材料は、好ましくは、支持体のいずれかの側にハレーション防止層を有する。好ましくは、それは、乳剤層に対して支持体の反対側に配置される。好ましい態様では、ハレーション防止色素は、親水性コロイド下塗り層中に含まれる。この色素を下塗り層中に溶解もしくは分散することもできる。適合する色素は、リサーチディスクロージャーに掲げられている。
【００４３】
この写真要素に含まれている感光性ハロゲン化銀を、露光に続けて、処理することができ、前記媒体もしくは前記要素に含まれている現像主薬の存在下で、このハロゲン化銀を水性アルカリ媒体と一緒にすることによって可視画像を生成することができる。記載した写真要素を、リソグラフィック写真要素と一緒に通常用いる特殊な現像液とは反対に、通常の現像液中で処理して非常に高コントラストの画像を得ることができることは、本発明の独特の利点である。この写真要素が、組込まれている現像主薬を含有する場合、この要素をアクチベーター（現像主薬を欠いていること以外は、現像液と組成が同じである）の存在下で処理することができる。
【００４４】
現像液は、典型的に水溶液であるが、ジエチレングリコール等の有機溶剤も、有機成分の溶解を容易にするために含むことができる。この現像液は、通常の現像主薬を一つ、もしくは通常の現像主薬を組合せて含有する。
ヒドロキノン及び３−ピラゾリドン現像主薬を組み合せて用いるのが好ましい。この現像液のｐＨをアルカリ金属水酸化物及び炭酸塩、硼酸ナトリウム及びその他の塩基性塩類を用いて調節することができる。現像時のゼラチン膨潤を減らすために、硫酸ナトリウム等の化合物を現像液中に混ぜることができる。エチレン−ジアミン四酢酸もしくはそのナトリウム塩等のキレート剤及び金属封鎖剤が存在してもよい。一般的に、本発明の実施では、通常の現像液組成物のいずれも使用することができる。もちろん、この写真要素を、米国特許第３，５７３，９１４号及び英国特許第３７６，６００号各明細書に説明されているように、リソグラフィック写真要素の通常の現像液で処理することができる。
【００４５】
【実施例】
本発明の写真材料は、赤もしくは赤外レーザーダイオード、発光ダイオードもしくはガスレーザー、例えば、ヘリウム／ネオンもしくはアルゴンレーザーによる露光に特に適している。
以下の例は、本発明を更に良く理解するためのものである。
例１
一方の面にハレーション防止ペロイド層を塗布したポリエチレンテレフタレート支持体を、スペクトルの異なる範囲に分光増感された２種類の乳剤溶融物からなる乳剤層、中間層及び保護スーパーコートで塗布した。
【００４６】
スーパーコートは、艶消ビーズ及び界面活性剤を含有する標準的な配合であり、０．５ｇ／ｍ2 のゼラチンレイダウンで塗布した。
中間層は、次式（Ｉ）：
（Ｃ3 Ｈ7 ）2 Ｎ（ＣＨ2 ＣＨ2 Ｏ）14ＣＨ2 ＣＨ2 Ｎ（Ｃ3 Ｈ7 ）2
のアミン濃度増強化合物を６０ｍｇ／ｍ2 で、そしてラテックスコポリマーを含有し、１．０ｇ／ｍ2 のゼラチン量で塗布した。
【００４７】
乳剤層を以下のように調製した。
溶融物Ａ：これは、アンモニウムペンタクロロローデートでドープされた７０：３０塩臭化銀立方単分散粒子（０．１８μｍエッジ長）からなっていた。この乳剤を、Ｎ，Ｎ’−ジカルボキシ−メチル−Ｎ，Ｎ’−ジメチルチオウレア  二ナトリウム塩及び四塩化金カリウムを用いて、６５℃で２５分間熟成して化学増感した。それを、次式：
【００４８】
【化４】
0004008554.tif 000006
【００４９】
を有し、６７０ｎｍにピークを有する増感色素で分光増感した。他の溶融物添加物には、ヨウ化カリウム、適合するカブリ防止パッケージ及びラテックスコポリマーが含まれる。
溶融物Ｂ：これは、アンモニウムペンタクロロローデートでドープされた７０：３０塩臭化銀立方単分散粒子（０．１８μｍエッジ長）からなっていた。この乳剤を、Ｎ，Ｎ’−ジカルボキシ−メチル−Ｎ，Ｎ’−ジメチルチオウレア  二ナトリウム塩及び四塩化金カリウムを用いて、６５℃で２５分間熟成して化学増感した。それを、次式：
【００５０】
【化５】
0004008554.tif 000007
【００５１】
を有し、４８８ｎｍにピークを有する増感色素で分光増感した。他の溶融物添加物には、ヨウ化カリウム、適合するカブリ防止パッケージ及びラテックスコポリマーが含まれる。
本発明のフィルムコーティング（コーティング１）を、全体銀レイダウン３．３ｇＡｇ／ｍ2 を与えるように調製し、溶融物Ａ及びＢを銀レイダウン比１：１となるように塗布した。この層の全体的なゼラチンレイダウンは、１．４ｇ／ｍ2 であった。これらの相対的に低ゼラチンコーティングの塗布を促進するために、増粘剤を加えて溶融物粘度を高めた。コーティングホッパーに直列した混合段階までこれらの溶融物を別々に保存した。
【００５２】
追加の対照コーティングを次のように調製した。
コーティング２：溶融物Ａのみからなる乳剤層を有する以外は、コーティング１と同じようにコーティング２を調製し、全体的な目的の銀レイダウン３．３ｇＡｇ／ｍ2 を与えるように塗布した。
コーティング３：溶融物Ｂのみからなる乳剤層を有する以外は、コーティング１と同じようにコーティング３を調製し、全体的な目的の銀レイダウン３．３ｇＡｇ／ｍ2 を与えるように塗布した。
【００５３】
コーティング４：溶融物Ａのみからなる乳剤層を有する以外は、コーティング１と同じようにコーティング４を調製し、全体的な目的の銀レイダウン１．６５ｇＡｇ／ｍ2 を与えるように塗布した。
コーティング５：溶融物Ｂのみからなる乳剤層を有する以外は、コーティング１と同じようにコーティング５を調製し、全体的な目的の銀レイダウン１．６５ｇＡｇ／ｍ2 を与えるように塗布した。
【００５４】
コーティング６：同様の溶融物Ａ及びＢからコーティング６を調製した。これらの溶融物を、目的の銀レイダウン３．３ｇＡｇ／ｍ2 に対して１：１の比で一緒に塗布したとき、全体ゼラチンレイダウン２．４ｇ／ｍ2 を与えるように調製した。
コーティングの一方の分光部分だけを露光し現像することから予想される推定濃度を与えるために、コーティング４及び５を調製した。これらの溶融物はこのような低レイダウンで塗布するように設計されてないことに留意すべきであり、データを見る場合は、実際に塗布された銀を考慮すべきである。粒子間分離を増加し、増強された共現像の効果を無効にすることによって予想濃度が変化するので、これらの溶融物をゼラチンと再度バランスさせなかった。
【００５５】
サンプルを６７０ｎｍ領域にピークを有する赤レーザーダイオード露光装置（０．０８濃度増分を与えるように変調されている）に露光することによって、上記コーティングを評価した。これは、６７０ｎｍ増感色素を用いて増感された乳剤粒子のみを露光する。
これらの塗膜の第二のサンプルを、４８８ｎｍ領域にピークを有するアルゴンイオンレーザー露光装置（０．０８濃度増分を与えるように変調されている）に露光することによって評価した。これは、４８８ｎｍ増感色素を用いて増感された乳剤粒子のみを露光する。
【００５６】
追加のサンプルをウェッジ分光器で露光した。
出力分光感度曲線を図１、２及び４に示す。
そしてこれらのサンプルをコダックＲＡ２０００現像液（希釈：１＋２）で３５℃で３０秒間処理した。センシトメトリー結果を、Ｘ線蛍光で分析した実際の銀レイダウンと共に次の表に示す。
【００５７】
【表１】
0004008554.tif 000008
【００５８】
本発明のコーティングが、単一の感度チェックコーティングと同じスピードであることを示す。もしこのコーティングの二つの乳剤溶融物間で色素平衡が生じたとすると、実質的なスピード低下が見られたであろう。また、本発明のコーティングは、現像された露光された部分の粒子が有すると予想される（コーティング４及び５参照）以上のかなり高い濃度を示した。また、本発明のコーティングは、コーティング６よりも著しく高い濃度を示す。これは、より薄い構造による増強共現像効果の増加、及び増強共現像効果のためである。
例２
一方の面にハレーション防止ペロイド層を塗布したポリエチレンテレフタレート支持体を、スペクトルの異なる範囲に分光増感された２種類の乳剤溶融物からなる乳剤層、中間層及び保護スーパーコートで塗布した。
【００５９】
スーパーコートは、艶消ビーズ及び界面活性剤を含有する標準的な配合であり、０．５ｇ／ｍ2 のゼラチンレイダウンで塗布した。
中間層は、次式（Ｉ）：
（Ｃ3 Ｈ7 ）2 Ｎ（ＣＨ2 ＣＨ2 Ｏ）14ＣＨ2 ＣＨ2 Ｎ（Ｃ3 Ｈ7 ）2
のアミン濃度増強化合物を６０ｍｇ／ｍ2 で、そしてラテックスコポリマーを含有し、１．０ｇ／ｍ2 のゼラチン量で塗布した。
【００６０】
乳剤層を以下のように調製した。
溶融物Ｂ：例１と同じである。
溶融物Ｃ：これは、アンモニウムペンタクロロローデートでドープされた７０：３０塩臭化銀立方単分散粒子（０．１８μｍエッジ長）からなっていた。この乳剤を、Ｎ，Ｎ’−ジカルボキシ−メチル−Ｎ，Ｎ’−ジメチルチオウレア  二ナトリウム塩及び四塩化金カリウムを用いて、６５℃で２５分間熟成して化学増感した。それを、次式：
【００６１】
【化６】
0004008554.tif 000009
【００６２】
を有し、７８０ｎｍにピークを有する増感色素の組合せで分光増感した。他の溶融物添加物には、ヨウ化カリウム、適合するカブリ防止パッケージ及びラテックスコポリマーが含まれる。
本発明のフィルムコーティング（コーティング７）を、全体銀レイダウン３．３ｇＡｇ／ｍ2 を与えるように調製し、溶融物Ｂ及びＣを銀レイダウン比１：１となるように塗布した。この層の全体的なゼラチンレイダウンは、１．４ｇ／ｍ2 であった。これらの相対的に低ゼラチンコーティングの塗布を促進するために、増粘剤を加えて溶融物粘度を高めた。コーティングホッパーに直列した混合段階までこれらの溶融物を別々に保存した。
【００６３】
追加の対照コーティングを次のように調製した。
コーティング８：溶融物Ｂのみからなる乳剤層を有する以外は、コーティング１と同じようにコーティング８を調製し、全体的な目的の銀レイダウン３．３ｇＡｇ／ｍ2 を与えるように塗布した。
コーティング９：溶融物Ｃのみからなる乳剤層を有する以外は、コーティング１と同じようにコーティング９を調製し、全体的な目的の銀レイダウン３．３ｇＡｇ／ｍ2 を与えるように塗布した。
【００６４】
コーティング１０：溶融物Ｂのみからなる乳剤層を有する以外は、コーティング１と同じようにコーティング１０を調製し、全体的な目的の銀レイダウン１．６５ｇＡｇ／ｍ2 を与えるように塗布した。
コーティング１１：溶融物Ｃのみからなる乳剤層を有する以外は、コーティング１と同じようにコーティング１１を調製し、全体的な目的の銀レイダウン１．６５ｇＡｇ／ｍ2 を与えるように塗布した。
【００６５】
コーティングの一方の分光部分だけを露光し現像することから予想される推定濃度を与えるために、コーティング１０及び１１を調製した。これらの溶融物はこのような低レイダウンで塗布するように設計されてないことに留意すべきであり、データを見る場合は、実際に塗布された銀を考慮すべきである。粒子間分離を増加し、増強された共現像の効果を無効にすることによって予想濃度が変化するので、これらの溶融物をゼラチンと再度バランスさせなかった。
【００６６】
サンプルを７８０ｎｍ領域にピークを有する赤外レーザーダイオード露光装置（０．０８濃度増分を与えるように変調されている）に露光することによって、上記コーティングを評価した。これは、７８０ｎｍ増感色素を用いて増感された乳剤粒子のみを露光する。
これらの塗膜の第二のサンプルを、４８８ｎｍ領域にピークを有するアルゴンイオンレーザー露光装置（０．０８濃度増分を与えるように変調されている）に露光することによって評価した。これは、４８８ｎｍ増感色素を用いて増感された乳剤粒子のみを露光する。
【００６７】
追加のサンプルをウェッジ分光器で露光した。
出力分光感度曲線を図１、３及び５に示す。
そしてこれらのサンプルをコダックＲＡ２０００現像液（希釈：１＋２）で３５℃で３０秒間処理した。センシトメトリー結果を、Ｘ線蛍光で分析した実際の銀レイダウンと共に次の表に示す。
【００６８】
【表２】
0004008554.tif 000010
【００６９】
例３
一方の面にハレーション防止ペロイド層を塗布したポリエチレンテレフタレート支持体を、スペクトルの異なる範囲に分光増感された２種類の乳剤溶融物からなる乳剤層、中間層及び保護スーパーコートで塗布した。
スーパーコートは、艶消ビーズ及び界面活性剤を含有する標準的な配合であり、０．５ｇ／ｍ2 のゼラチンレイダウンで塗布した。
【００７０】
中間層は、次式（Ｉ）：
（Ｃ3 Ｈ7 ）2 Ｎ（ＣＨ2 ＣＨ2 Ｏ）14ＣＨ2 ＣＨ2 Ｎ（Ｃ3 Ｈ7 ）2
のアミン濃度増強化合物を６０ｍｇ／ｍ2 で、そしてラテックスコポリマーを含有し、１．０ｇ／ｍ2 のゼラチン量で塗布した。
乳剤層を以下のように調製した。
【００７１】
溶融物Ａ：例１と同じである。
溶融物Ｃ：例２と同じである。
本発明のフィルムコーティング（コーティング１２）を、全体銀レイダウン３．３ｇＡｇ／ｍ2 を与えるように調製し、溶融物Ａ及びＣを銀レイダウン比１：１となるように塗布した。この層の全体的なゼラチンレイダウンは、１．４ｇ／ｍ2 であった。これらの相対的に低ゼラチンコーティングの塗布を促進するために、増粘剤を加えて溶融物粘度を高めた。コーティングホッパーに直列した混合段階までこれらの溶融物を別々に保存した。
【００７２】
追加の対照コーティングを次のように調製した。
コーティング１３：溶融物Ａのみからなる乳剤層を有する以外は、コーティング１と同じようにコーティング１３を調製し、全体的な目的の銀レイダウン３．３ｇＡｇ／ｍ2 を与えるように塗布した。
コーティング１４：溶融物Ｃのみからなる乳剤層を有する以外は、コーティング１と同じようにコーティング１４を調製し、全体的な目的の銀レイダウン３．３ｇＡｇ／ｍ2 を与えるように塗布した。
【００７３】
コーティング１５：溶融物Ａのみからなる乳剤層を有する以外は、コーティング１と同じようにコーティング１５を調製し、全体的な目的の銀レイダウン１．６５ｇＡｇ／ｍ2 を与えるように塗布した。
コーティング１６：溶融物Ｃのみからなる乳剤層を有する以外は、コーティング１と同じようにコーティング１６を調製し、全体的な目的の銀レイダウン１．６５ｇＡｇ／ｍ2 を与えるように塗布した。
【００７４】
コーティングの一方の分光部分だけを露光し現像することから予想される推定濃度を与えるために、コーティング１５及び１６を調製した。これらの溶融物はこのような低レイダウンで塗布するように設計されてないことに留意すべきであり、データを見る場合は、実際に塗布された銀を考慮すべきである。粒子間分離を増加し、増強された共現像の効果を無効にすることによって予想濃度が変化するので、これらの溶融物をゼラチンと再度バランスさせなかった。
【００７５】
サンプルを６７０ｎｍ領域にピークを有する赤レーザーダイオード露光装置（０．０８濃度増分を与えるように変調されている）に露光することによって、上記コーティングを評価した。これは、６７０ｎｍ増感色素を用いて増感された乳剤粒子のみを露光する。
これらの塗膜の第二のサンプルを、７８０ｎｍ領域にピークを有する赤外レーザー露光装置（０．０８濃度増分を与えるように変調されている）に露光することによって評価した。これは、７８０ｎｍ増感色素を用いて増感された乳剤粒子のみを露光する。
【００７６】
追加のサンプルをウェッジ分光器で露光した。
出力分光感度曲線を図２、３及び６に示す。
そしてこれらのサンプルをコダックＲＡ２０００現像液（希釈：１＋２）で３５℃で３０秒間処理した。センシトメトリー結果を、Ｘ線蛍光で分析した実際の銀レイダウンと共に次の表に示す。
【００７７】
【表３】
0004008554.tif 000011
【００７８】
例４
一方の面にハレーション防止ペロイド層を塗布したポリエチレンテレフタレート支持体を、スペクトルの異なる範囲に分光増感された２種類の乳剤溶融物からなる乳剤層、中間層及び保護スーパーコートで塗布した。
スーパーコートは、艶消ビーズ及び界面活性剤を含有する標準的な配合であり、０．５ｇ／ｍ2 のゼラチンレイダウンで塗布した。
【００７９】
中間層は、次式（Ｉ）：
（Ｃ3 Ｈ7 ）2 Ｎ（ＣＨ2 ＣＨ2 Ｏ）14ＣＨ2 ＣＨ2 Ｎ（Ｃ3 Ｈ7 ）2
のアミン濃度増強化合物を６０ｍｇ／ｍ2 で、そしてラテックスコポリマーを含有し、１．０ｇ／ｍ2 のゼラチン量で塗布した。
乳剤層を以下のように調製した。
【００８０】
溶融物Ａ：例１と同じである。
溶融物Ｂ：例１と同じである。
溶融物Ｃ：例２と同じである。
本発明のフィルムコーティング（コーティング１７）を、全体銀レイダウン３．３ｇＡｇ／ｍ2 を与えるように調製し、溶融物Ａ、Ｂ及びＣを銀レイダウン比１：１：１となるように塗布した。この層の全体的なゼラチンレイダウンは、１．４ｇ／ｍ2 であった。これらの相対的に低ゼラチンコーティングの塗布を促進するために、増粘剤を加えて溶融物粘度を高めた。コーティングホッパーに直列した混合段階までこれらの溶融物を別々に保存した。
【００８１】
追加の対照コーティングを次のように調製した。
コーティング１８：溶融物Ａのみからなる乳剤層を有する以外は、コーティング１と同じようにコーティング１８を調製し、全体的な目的の銀レイダウン３．３ｇＡｇ／ｍ2 を与えるように塗布した。
コーティング１９：溶融物Ｂのみからなる乳剤層を有する以外は、コーティング１と同じようにコーティング１９を調製し、全体的な目的の銀レイダウン３．３ｇＡｇ／ｍ2 を与えるように塗布した。
【００８２】
コーティング２０：溶融物Ｃのみからなる乳剤層を有する以外は、コーティング１と同じようにコーティング２０を調製し、全体的な目的の銀レイダウン３．３ｇＡｇ／ｍ2 を与えるように塗布した。
コーティング２１：溶融物Ａのみからなる乳剤層を有する以外は、コーティング１と同じようにコーティング２１を調製し、全体的な目的の銀レイダウン１．１ｇＡｇ／ｍ2 を与えるように塗布した。
【００８３】
サンプルを６７０ｎｍ領域にピークを有する赤レーザーダイオード露光装置（０．０８濃度増分を与えるように変調されている）に露光することによって、上記コーティングを評価した。これは、６７０ｎｍ増感色素を用いて増感された乳剤粒子のみを露光する。
これらの塗膜の第二のサンプルを４８８ｎｍ領域にピークを有するアルゴンイオンレーザーダイオード露光装置（０．０８濃度増分を与えるように変調されている）に露光することによって、上記コーティングを評価した。これは、４８８ｎｍ増感色素を用いて増感された乳剤粒子のみを露光する。
【００８４】
これらの塗膜の第三のサンプルを、７８０ｎｍ領域にピークを有する赤外レーザー露光装置（０．０８濃度増分を与えるように変調されている）に露光することによって評価した。これは、７８０ｎｍ増感色素を用いて増感された乳剤粒子のみを露光する。
追加のサンプルをウェッジ分光器で露光した。
【００８５】
出力分光感度曲線を図１〜３及び７に示す。
そしてこれらのサンプルをコダックＲＡ２０００現像液（１＋２に希釈）で３５℃で３０秒間処理した。センシトメトリー結果を、Ｘ線蛍光で分析した実際の銀レイダウンと共に次の表に示す。
【００８６】
【表４】
0004008554.tif 000012
【図面の簡単な説明】
【図１】４８８ｎｍ増感コーティングの分光感度曲線。
【図２】６７０ｎｍ増感コーティングの分光感度曲線。
【図３】７８０ｎｍ増感コーティングの分光感度曲線。
【図４】コーティング１の分光感度曲線。
【図５】コーティング７の分光感度曲線。
【図６】コーティング１２の分光感度曲線。
【図７】コーティング１７の分光感度曲線。
【図１】
0004008554.tif 000013
【図２】
0004008554.tif 000014
【図３】
0004008554.tif 000015
【図４】
0004008554.tif 000016
【図５】
0004008554.tif 000017
【図６】
0004008554.tif 000018
【図７】
0004008554.tif 000019